(57)【要約】    【課題】スラット材の塗膜物性を確保した上で、優れた耐汚染性を改善し、汚れが付着し難く、かつ汚染物質が浸透しにくいブラインドとする。    【解決手段】ブラインドのスラット表面に、有機基としてメチル基を有するアルコキシシラン化合物と光触媒機能を有する酸化チタンとを混合し、この酸化チタンの量が前記アルコキシシラン化合物に対して１〜３重量％以下の割合で配合してなる塗布剤を塗布した防汚性に優れたブラインドの構成である。特に、塗布剤を塗布した後、このスラットを１８０℃以上の雰囲気温度において１２０秒間以内で塗布剤を硬化させる構成である。 【特許請求の範囲】
【請求項１】
ブラインドのスラット表面に、有機基としてメチル基を有するアルコキシシラン化合物と光触媒機能を有する酸化チタンとを混合し、この酸化チタンの量が前記アルコキシシラン化合物に対して１〜３重量％以下の割合で配合してなる塗布剤を塗布してなることを特徴とする防汚性に優れたブラインド。
【請求項２】
ブラインドのスラット表面に、有機基としてメチル基を有するアルコキシシラン化合物と光触媒機能を有する酸化チタンとを混合し、この酸化チタンの量が前記アルコキシシラン化合物に対して１〜３重量％以下の割合で配合してなる塗布剤を塗布した後、このスラットを１８０℃以上の雰囲気温度において１２０秒間以内で塗布剤を硬化させたことを特徴とする防汚性に優れたブラインド。
【発明の詳細な説明】
【技術分野】
【０００１】
この発明は、木製品、金属製品、プラスチック製品などの表面の塵埃、油などの付着による汚染を防止できる防汚性に優れたブラインドに関する。
【背景技術】
【０００２】
窓などに装着される太陽光の遮蔽部材として金属製の薄板であるスラットを多数枚積重したブラインドが利用されている。これらブラインドは窓などに常時吊り下げられ長期間放置されるものであるから、このスラット表面に塵埃が沈着したり、人間の操作に際しての手指の油成分が付着したりして汚染されることが多かった。また、スラット間の間隙が狭いために清掃や手入れが困難であった。そのためこのような汚染を防止するために古くからいろいろ提案がされている。
【０００３】
例えば、スラットなどの基材表面に光触媒性酸化物粒子と撥水性フッ素樹脂とを含有する塗布剤を塗布した防汚性ブランインドが開示してある（特許文献１）。また、ブラインドのスラット表面にアナターゼ型酸化チタンを表面に塗布することにより表面の汚染を防止できることが特許文献２に記載されている。ブラインドのスラット表面に光触媒作用のあるペルオキソチタン酸溶液やペルオキソ改質アナタースゾルを塗布し、空気中の塵埃などの付着した汚染を太陽光で分解処理するブラインドが特許文献３に提案されている。
【０００４】
【特許文献１】特開平１０−１３１６４７号公報
【特許文献２】特開平１０−１７６４６９号公報
【特許文献３】特開２００２−５４３７０号公報
【０００５】
前記特許文献１の発明は親水性の無定形シリカ化合物と撥水性を呈するフッ素樹脂とを混合してスラットの表面に塗布するものであるが、十分な光があたる箇所においては有機物の分解作用が継続的に発現するものの、光が十分にあたらない場所や汚れが継続的に発生している箇所では光触媒の分解能力が非常に低いために汚れが累積することとなっていた。また、特許文献２の発明では十分な光触媒作用が達成されず汚れが蓄積する傾向にあった。更に、特許文献３の発明では、光触媒の作用が、十分な光が照射されないところでは汚れが十分に文化されず汚れが溜まる傾向にあった。
【０００６】
このような従来の表面層を形成するフッ素樹脂を含めた有機系をベースにした材質では十分な長期間の汚染防止とはならなかった。
【発明の開示】
【発明が解決しようとする課題】
【０００７】
従来の光触媒では長期間にわたる汚染を抑制するような改善することが出来ないという、問題があった。特に、親水性の塗膜では、表面の自由エネルギーが高く、塗膜層がポーラス状であったり、架橋密度が低いために非常に汚染されやすい。しかも、一旦付着した汚染物を分解するには非常に長時間を要することとなっていた。現実的には光触媒による分解率よりも汚染率が上回り、汚れが目立ようになる。
【０００８】
本発明者はシリコン系化合物を主体とする塗布剤について研究を重ねて有機基としてメチル基を有するアルコキシシランの加水分解により架橋反応した塗膜がよく初期の目的を達成することがわかった。特に、表面自由エネルギーの低く、且つ、緻密で高硬度の塗膜が好ましく、更に、光触媒作用を呈するものが要望されている。
【０００９】
ブラインドのスラット表面に所定の厚さのアルコキシシラン化合物と光触媒酸化チタンとの混合物の塗布層を形成する。その表面に上塗り層を形成することにより製造した。この上塗り層の付着量が多くなると光触媒効果が減少することを見出した。
この発明の課題は、汚れが付着し難く、かつ汚染物質が浸透しにくい塗膜を備えたブラインドを提供することである。
この発明の課題は、表面の汚れを拭き取りできず、汚れが残っていても時間と共に光触媒作用による分解が進行して汚れがなくなるようなブランドを提供することである。
この発明は光触媒の塗膜の作用を改善し、特に、スラット材の塗膜物性を確保した上で、優れた耐汚染性を改善することを課題とする。
【課題を解決するための手段】
【００１０】
この発明の課題は、以下の構成によって達成できる。
ブラインドのスラット表面に、有機基としてメチル基を有するアルコキシシラン化合物と光触媒機能を有する酸化チタンとを混合し、この酸化チタンの量が前記アルコキシシラン化合物に対して１〜３重量％以下の割合で配合してなる塗布剤を塗布した防汚性に優れたブラインドの構成である。
【００１１】
また、この発明の課題は、ブラインドのスラット表面に、有機基としてメチル基を有するアルコキシシラン化合物と光触媒機能を有する酸化チタンとを混合し、この酸化チタンの量が前記アルコキシシラン化合物に対して１〜３重量％以下の割合で配合してなる塗布剤を塗布した後、このスラットを１８０℃以上の雰囲気温度において１２０秒間以内で塗布剤を硬化させた防汚性に優れたブラインド卜の構成によって達成できる。
【００１２】
この発明のブラインドに使用されるアルコキシシランとしてはメチルトリメトキシシラン、ジメチルジメトキシシラン、またはこれらの混合物などが挙げられる。
【００１３】
他方、この発明のブラインドのスラットに使用する塗布剤中に添加する光触媒機能を付与する酸化チタンの量が、添加するアルコキシシランに対し３重量％を超えて含有するとこれを塗布した塗膜の強度、および密着性が低下し、スラットの塗膜として満足した結果が得られなかった。また、酸化チタンの含有量がアルコキシシランに対し１重量％未満である場合は光触媒効果が十分に確認されない。したがって、光触媒酸化チタンの配合量はアルコキシシランの量に対して１〜３重量％の範囲がよい結果を齎し、特に、好ましい範囲は１.２〜２.２重量％が望ましい。
この発明で光触媒の役割は、万一塗膜の中に汚れ成分が浸透したとしても、この汚れ成分が分解することになるので必ずしも光触媒酸化チタンが塗膜の表面に存在する必要はない。
【００１４】
この発明のアルコキシシラン化合物や光触媒酸化チタンの溶媒としては通常の溶媒を使用することができる。この溶媒中に他の添加剤を混合してもよい。例えば、塗膜の硬化を促進する各種の触媒を添加することができる。
ブラインドのスラットの表面にアルコキシシランと光触媒酸化チタンとの混合物を塗装する際に、アクリル系有色塗装を施したスラットに塗装することもできる。この被着体の材質としては塗装面以外に金属、樹脂、セラミック、木材などの材質にも適用することができる。
【発明の効果】
【００１５】
この発明のブラインドは、メチル基を有するアルコキシシラン化合物を含有するから、加水分解による硬化、大気中の湿気によって硬化する。この硬化時間を短縮し、生産性を高めるために２分以内で硬化させることができる。特に、この酸化チタンとアルコキシシラン化合物との混合物をスラットに塗布した後、１８０℃以上の雰囲気中で加熱し、湿度に影響されないように２分以内に硬化させることが出来る。
【００１６】
この発明の防汚性ブラインドは、メチル基を有するアルコキシシランを含有するからスラット表面に形成された塗膜が表面自由エネルギーが低いので強度の高い塗膜が形成される。また、光触媒酸化チタンの料がアルコキシシラン化合物に対して３重量％以下であるので塗膜の強度が高く、しかも十分な光触媒機能を発揮する。
塗膜として防汚染性に優れ、親水性屋内において使用するために、軽量であり、耐油性を余り問題とせず、空気中の塵埃による油による汚れを早期に分解する量の光触媒で充分である。
【発明を実施するための最良の形態】
【００１７】
以下に実験例を示す。
【実施例１】
【００１８】
アルコキシ基量が３０重量％のメチルトリメトキシシランを主体とするアルコキシシラン１００ｇに対し、光触媒作用を呈するアナターゼ型酸化チタンを１.８ｇ，アルミ系硬化触媒８ｇ、さらにトルエン２０ｇを添加して塗布剤として調合した。
この塗布剤を、アルミ板にアクリル系塗料を焼付け塗装したスラット材に２.５ｇ／ｍ2の割合で塗布し、２４０℃の雰囲気温度中に７０秒保持し乾燥させたところ、触手可能な程度に硬化していた。さらに３日間自然放置後にＪＩＳ  Ｋ５４００に基づく碁盤目密着試験を行ったところ、１００／１００で密着性は良好であった。
【００１９】
さらに、耐汚染性試験として油性マジック、水性マジック、タバコのヤニをそれぞれスラット表面に付着させ、２４時間放置してからエタノールで拭き取ったところ、いずれも完全に落とすことができた。
次に、０.０４重量％のメチレンブルー溶液（溶媒は水５０％とエタノール５０％の混合液）に当該塗布サンプルを５時間浸漬し、着色されたものを紫外線ランプ（紫外線強度：１ｍＷ／ｃｍ2）下に放置したところ、約５時間でほぼ完全に脱色きれ、光触媒作用の発現が認められた。  
【実施例２】
【００２０】
アルコキシ基量が３０重量％で有機基としてメチル基を含まず、エポキシ基を含んだアルコキシシラン１００ｇに対し、その他の成分は実施例１と同様に配合した塗布剤を調合した。実施例１と同様の条件で乾燥放置後、耐汚染性試験として油性マジック、水性マジック、タバコのヤニをそれぞれ付着させ、２４時間放置してからエタノールで拭き取ったところ、水性マジック、タバコヤニは完全に落とすことができたが、油性マジックは完全に落とすことはできなかった。
【実施例３】
【００２１】
実施例１の塗布剤の配合において、光触媒作用を呈するアナターゼ型酸化チタン６ｇとした塗布剤（その他は同様）を同様の条件で乾燥放置後、ＪＩＳ  Ｋ５４００に基づく碁盤目密着試験を行ったところ９５／１００で密着性に問題があった。
【実施例４】
【００２２】
実施例１の塗布剤の配合において、光触媒作用を呈するアナターゼ型酸化チタンが本発明の規定量下回る量である０.５ｇとした塗布剤（その他は同様）を同様の条件で乾燥放置後、０.０４重量％のメチレンブルー溶液（溶媒は水５０％とエタノール５０％の混合液）に当該塗布サンプルを５時間浸漬し、着色されたものを紫外線ランプ（紫外線強度；１ｍＷ／ｃｍ2）下に放置したところ、約１０時間経過しても完全に脱色されず、顕著な光触媒作用の発現が認められなかった。
【実施例５】
【００２３】
実施例１と同様の塗布剤を、雰囲気温度である１５０℃（本発明範囲外）の下に１２０秒保持し乾燥させたところ、塗布面に若干ベト付きがあり、触手可能なレベルまで乾燥硬化していなかった。
【産業上の利用可能性】
【００２４】
本発明の防汚性に優れるブラインドは、スラットの強度が高められ、耐久性のあるブラインドとして安価に提供することができる。